КЕРАМИЧЕСКАЯ МАССА ДЛЯ ПРОИЗВОДСТВА КИРПИЧА
CERAMIC MIXTURE FOR BRICK MANUFACTURE

Изобретение относится к промышленности строительных материалов и касается составов керамических масс для производства кирпича, черепицы.
Известна керамическая масса, содержащая, мас.%: глину 76-79; уголь 1-1,5; измельченный брак кирпича после сушки 0,5-0,9; измельченные отходы стекловолокна - остальное [1].
Задача изобретения состоит в повышении морозостойкости изделий из керамической массы.
Технический результат достигается тем, что керамическая масса для производства кирпича, содержащая глину, измельченный брак кирпича после сушки, измельченные отходы стекловолокна, дополнительно содержит 3% раствор перекиси водорода при следующем соотношении компонентов, мас.%: глина 80,5-84,5; измельченный брак кирпича после сушки 0,1-1,0; измельченные и просеянные через сетку №2,5 отходы стекловолокна 4,0-5,0; 3% раствор перекиси водорода 0,5-1,0; молотое и просеянное через сетку №0,14 кварцевое стекло 10,0-13,0.
Составы керамической массы приведены в таблице.
Таблица
Компоненты
Состав, мас.%:
1
2
3
Глина
80,5
83,15
84,5
Измельченный брак кирпича после сушки
0,5
0,1
1,0
Измельченные и просеянные через сетку №2,5 отходы стекловолокна
5,0
4,5
4,0
3% раствор перекиси водорода
1,0
0,75
0,5
Молотое и просеянное через сетку №0,14 кварцевое стекло
13,0
11,5
10,0
Морозостойкость, циклы
не менее 50
не менее 50
не менее 50
2
2
3
2
3
3
Для приготовления керамической массы могут быть использованы качественные кирпичные глины любых месторождений, например глина Мало-Ступкинского месторождения, характеризующаяся следующим химическим составом, мас.%: SiO 52,0-75,1; AlO 12,67-21,94; FeO 2,7-6,44; CaO 1,76-7,07; MgO 1,08-5,42; SO 0,87; п.п.п. 3,01-4,2.
Керамическую массу приготавливают следующим образом.
Подготовленные компоненты дозируют в требуемых количествах и смешивают. Влажность керамической массы выбирают в пределах 18-24%. Из полученной керамической массы формуют кирпич, который сушат до влажности не более 6% и обжигают при температуре 950-1050°C. Возможно нанесение перед обжигом на поверхность (ложок, тычок) высушенного кирпича слоя цветного ангоба.
Источники информации
1. А.с. СССР №631494, C04B 33/00, 1978.